(57)【特許請求の範囲】
【請求項１】
含酸劣質原油中の有機酸を分解し、含酸劣質原油中の残留炭素と金属とを吸着するための中孔材料であって、
アルカリ土類金属酸化物と、シリカと、アルミナとを含有する無形性物質であり、
酸化物の重量パーセントに基づいて、無水化学式（０〜０．３）Ｎａ2Ｏ・（１〜５０）ＭＯ・（６〜５８）Ａｌ2Ｏ3・（４０〜９２）ＳｉＯ2（式中、Ｍは、Ｍｇ、Ｃａ、およびＢａから選択される一つまたは複数の元素を示す）を有し、
比表面積が２００〜４００ｍ2／ｇであり、
孔容積が０．５〜２．０ｍｌ／ｇであり、
平均孔径が８〜２０ｎｍであり、
最確孔径が５〜１５ｎｍであることを特徴とする中孔材料。
【請求項２】
酸化物の重量パーセントに基づいて、無水化学式（０〜０．２）Ｎａ2Ｏ・（２〜３０）ＭＯ・（６〜３５）Ａｌ2Ｏ3・（６０〜９２）ＳｉＯ2を有することを特徴とする請求項１に記載の中孔材料。
【請求項３】
酸化物の重量パーセントに基づいて、Ｎａ2Ｏを０．１〜０．２重量％、ＳｉＯ2を６０〜８５重量％、Ａｌ2Ｏ3を６〜２０重量％含むことを特徴とする請求項２に記載の中孔材料。
【請求項４】
酸化物の重量パーセントに基づいて、ＭＯを５〜３０重量％含むことを特徴とする請求項２に記載の中孔材料。
【請求項５】
上記アルカリ土類金属Ｍは、ＭｇおよびＣａからなる群から選択されることを特徴とする請求項１に記載の中孔材料。
【請求項６】
上記孔容積が１．０〜２．０ｍｌ／ｇであり、
上記平均孔径が１０〜２０ｎｍであり、
上記最確孔径が１０〜１５ｎｍであることを特徴とする請求項１に記載の中孔材料。
【請求項７】
室温から８５℃の範囲の温度でアルミ源、シリカ源、およびアルカリ土類金属溶液を中和してゲルを形成する工程と、
酸またはアルカリを用いてゲルの終末ｐＨを７〜９に調整する工程と、
室温から９０℃の範囲の温度で１〜１０時間ゲルを熟成させて、固体沈殿物を得る工程と、
得られた固体沈殿物のアンモニア交換によって不純物イオンを取り除いてアンモニア交換ゲルを得る工程とを備えることを特徴とする請求項１に記載の中孔材料の調製方法。
【請求項８】
さらにアンモニア交換ゲルを乾燥して焼成する工程を備えることを特徴とする請求項７に記載の方法。
【請求項９】
上記アルミ源は、硝酸アルミニウム、硫酸アルミニウム、塩化アルミニウム、およびアルミン酸ナトリウムからなる群から選択される一つまたは複数の種類であり、
上記シリカ源は、水ガラス、ケイ酸ナトリウム、テトラエチルシラン(silicon tetraethyl)、およびシリカからなる群から選択される一つまたは複数の種類であり、
上記酸は、硫酸、塩酸、および硝酸からなる群から選択される一つまたは複数の種類であり、
上記アルカリは、アンモニア水、水酸化カリウム、および水酸化ナトリウムからなる群から選択される一つまたは複数の種類であることを特徴とする請求項７または８に記載の方法。
【請求項１０】
含酸劣質原油中の有機酸を分解し、含酸劣質原油中の残留炭素と金属とを吸着するための接触改質触媒であって、
全量に対して、請求項１〜６の何れか一項に記載の中孔材料を１〜９５重量％、耐熱性無機酸化物を０〜９９重量％、粘土を０〜７０重量％含むことを特徴とする接触改質触媒。
【請求項１１】
全量に対して、上記中孔材料を１０〜５０重量％、耐熱性無機酸化物を１０〜７０重量％、粘土を０〜６０重量％含むことを特徴とする請求項１０に記載の接触改質触媒。
【請求項１２】
全量に対して、上記中孔材料を３０〜５０重量％、耐熱性無機酸化物を２０〜４０重量％、粘土を３０〜５０重量％含むことを特徴とする請求項１１に記載の接触改質触媒。
【請求項１３】
上記耐熱性無機酸化物は、アルミナ、シリカ、および無定形シリカ−アルミナからなる群から選択される一つまたは複数の種類であり、
上記粘土は、カオリン、ハロイサイト、モンモリロナイト、珪藻岩、エンデライト、サポナイト、レクトライト、海泡石、アタパルガイト、水滑石、およびベントナイトからなる群から選択される一つまたは複数の種類の混合物であることを特徴とする請求項１０に記載の接触改質触媒。
【請求項１４】
（１）スラリーを得るために耐熱性無機酸化物および／またはその前駆体の全部または一部と水とを混合してスラリーにする工程と、
（２）工程（１）によって得られたスラリーに酸を添加して、工程（１）によって得られたスラリーのｐＨを１〜５に調整する工程と、
（３）工程（２）によって得られたスラリーに請求項１〜６のいずれか１項に記載の中孔材料を添加する工程と、
（４）工程（３）によって得られたスラリーを３０〜９０℃で０．１〜１０時間熟成させる工程と、
（５）工程（１）において耐熱性無機酸化物および／またはその前駆体の一部と水とを混合してスラリーにする場合は、耐熱性無機酸化物および／またはその前駆体の残りの一部を、工程（４）によって得られたスラリーに添加する工程と、
（６）工程（４）によって得られたスラリー、または工程（５）が存在する場合は工程（５）によって得られたスラリーを乾燥させて、乾燥物を得る工程と、
上記乾燥物を焼成して、触媒を得る工程とを備え、
各成分の量によって、最終触媒が、全量に対して、上記中孔材料を１〜９５重量％、耐熱性無機酸化物を０〜９９重量％含むようになることを特徴とする請求項１０に記載の触媒の調製方法。
【請求項１５】
（１）スラリーを得るために耐熱性無機酸化物および／またはその前駆体の全部または一部と水とを混合してスラリーにする工程と、
（２）工程（１）によって得られたスラリーに粘土を添加する工程と、
（３）工程（２）によって得られたスラリーに請求項１〜６のいずれか１項に記載の中孔材料を添加する工程と、
（４）工程（３）によって得られたスラリーを３０〜９０℃で０．１〜１０時間熟成させる工程と、
（５）工程（１）において耐熱性無機酸化物および／またはその前駆体の一部と水とを混合してスラリーにする場合は、耐熱性無機酸化物および／またはその前駆体の残りの一部を、工程（４）によって得られたスラリーに添加する工程と、
（６）工程（４）によって得られたスラリー、または工程（５）が存在する場合は工程（５）によって得られたスラリーを乾燥させて、乾燥物を得る工程と、
上記乾燥物を焼成して、触媒を得る工程とを備え、
工程（２）の前または後に酸を添加して工程（１）または（２）によって得られたスラリーのｐＨを１〜５に調整し、
各成分の量によって、最終触媒が、全量に対して、上記中孔材料を１〜９５重量％、耐熱性無機酸化物を０〜９９重量％、粘土を０〜７０重量％（但し０重量％である場合を除く）含むようになることを特徴とする請求項１０に記載の触媒の調製方法。
【請求項１６】
工程（１）において、耐熱性無機酸化物および／またはその前駆体の一部を添加した場合、工程（５）において、残りの耐熱性無機酸化物および／またはその前駆体を添加し、
工程（１）において添加した一部と工程（５）において添加した一部によって、工程（１）において添加した耐熱性無機酸化物および／またはその前駆体と工程（５）において添加した耐熱性無機酸化物および／またはその前駆体との重量比が、触媒中で１：０．１〜１０となることを特徴とする請求項１４または１５に記載の方法。
【請求項１７】
請求項１に記載の中孔材料または請求項１０〜１３の何れか一項に記載の接触改質触媒を用いて含酸劣質原油を改質する方法であって、
原油を１００〜２５０℃に予熱する工程と、
反応炉に導入して請求項１に記載の中孔材料または請求項１０〜１３の何れか一項に記載の接触改質触媒と接触させて、接触改質を行う工程と、
反応後、反応石油およびガスとコークス化触媒とに分離する工程とを備え、
分離反応石油およびガスに対して後続の分離を行い、軽産物分と脱酸化・脱金属化された原油を得ると共に、
分離触媒を回収・炭化によって再生した後に再循環させることを特徴とする方法。
【請求項１８】
上記接触改質は、反応温度が３００〜６００℃、反応圧力が０．１５〜０．４ＭＰａ、重量空間速度が１〜１５０ｈ-1、炭化水素油に対する触媒の質量比が１〜３０で行われることを特徴とする請求項１７に記載の方法。
【請求項１９】
上記接触改質は、反応温度が３５０〜５２０℃、反応圧力が０．１５〜０．３５ＭＰａ、重量空間速度が１〜１００ｈ-1、炭化水素油に対する触媒の質量比が２〜１５で行われることを特徴とする請求項１８に記載の方法。
【請求項２０】
上記原油は、全酸価が０．５ｍｇＫＯＨ／ｇを超え、コンラドソン炭素数(conradson carbon number)が３重量％を超えることを特徴とする請求項１７に記載の方法。
【請求項２１】
上記原油は、全酸価が１ｍｇＫＯＨ／ｇを超え、コンラドソン炭素数が５重量％を超え、Ｎｉ含有量が１０μｇ／ｇを超え、Ｆｅ含有量が１０μｇ／ｇを超え、Ｃａ含有量が１０μｇ／ｇを超えることを特徴とする請求項２０に記載の方法。
【発明の詳細な説明】
【技術分野】
【０００１】
本発明は、炭化水素油改質触媒材料およびその調製方法、並びに含酸劣質原油を前処理して接触改質する工程における、上記触媒材料から調製された触媒の応用に関する。より具体的には、本発明は、水素不在下で含酸劣質原油を接触改質する触媒材料およびその調製方法に関する。
【背景技術】
【０００２】
原油に対する需要の増加に伴い、継続的な原油の採掘が行われており、軽質原油資源が徐々に減少し、重質で劣質な含酸原油の比率が増加している。世界における原油の質は、一般的な重質化および劣質化傾向にあり、硫黄分、全酸価、金属含有量、および残留炭素の高い原油の産量が、急速に増加している。予測によると、世界における含酸劣質原油の産量は、現在の１６％から、２０１０年には２０％に増加するものと見込まれる。こうした状況では、接触分解装置を用いて含酸劣質原油を加工することは、取り組まなければならない課題である。
【０００３】
含酸劣質原油は、水素含有量が低く、ニッケル、バナジウム等の金属含有量、縮合芳香族化合物の含有量、硫黄、窒素の含有量、密度、およびコンラドソン炭素数(conradson carbon number)が高く、上記含酸劣質原油を分解するのは困難である。上記含酸劣質原油を分解するのは困難であるため、そのような原油を加工するための接触分解機器は、大量のスラリーを捨てなければならず、その結果、液体製品（液化ガス、ガソリン、軽油）の全収率が減少する。ニッケルやバナジウムの含有量が高ければ高いほど、製品の水素含有量が大きく増加し、触媒に対しても強い破壊作用がある。触媒の平衡活性を維持するために、触媒の単位消費を増やす必要がある。そして、金属不活性化剤の添加によっても、所望の効果を得るのは困難である。よって、そのような含酸劣質原油を加工前に改質または前処理し、当該原油の水素／炭素比を増加させ、金属含有量とコンラドソン炭素数を減少させることが望ましい。
【０００４】
原油の性質を改善し、コンラドソン炭素数と金属含有量とを減少させるために、非接触前処理方法は、相当するコンラドソン炭素数と金属含有量とを有する原油を流動接触分解装置の脱金属・脱炭素帯(zone)に導入することで、不活性の可流動固体粒子と接触させる。少なくとも４８０℃で接触時間が２秒未満の条件下で、原油中の高沸点化合物と金属とが、不活性の可流動固体粒子上に沈積される。これらの粒子は、燃焼帯へと再循環され、可燃沈積物が取り除かれる。可燃沈積物が焼き払われた不活性粒子は、脱金属・脱炭素帯へと再循環され、再び原油と接触する。このような方法で処理された原油は、ＦＣＣの原料油として用いることができる。
【０００５】
近年、含酸劣質原油の加工への注目度が徐々に増している。国際市場における強酸性原油量も徐々に増している。２００５年には、世界における強酸性原油の産量が、原油総産量の５．５％を占めるまでになった。原油中の酸性物質としては、無機酸、フェノール、メルカプタン、脂肪族カルボン酸、ナフテン酸等がある。中でも、ナフテン酸は、原油中で最上位の酸性酸化物であり、酸性酸化物の約９０重量％を占める。研究によると、原油中の全酸価が０．５ｍｇＫＯＨ／ｇになると、製油設備に顕著な腐食がもたらされるということが判った。よって、全酸価が０．５ｍｇＫＯＨ／ｇ以上の原油を強酸性原油と呼ぶ。原油加工中、原油中のナフテン酸が鉄と直接反応し、それによって煙管や熱交換器、その他の製油設備に腐蝕をもたらすおそれがある。また、ナフテン酸は、石油装置上の保護膜ＦｅＳと直接反応し、金属設備に新たな表面を露出させ、新たな腐食をもたらすおそれがある。ガソリンや軽油、灯油等の一般的な石油製品は、その品質指数のうち、酸価に対する要求が常にある。酸価が高過ぎると、最終顧客にも同様に腐蝕の問題をもたらすことになる。
【０００６】
文献や特許に開示された方法としては、さらに、物理吸着法、熱処理、熱分解法、および接触水素化法がある。しかしながら、これらの方法は、実際の応用には到っていない。
【０００７】
物理吸着法：吸着剤の存在下、含酸原油または分留を２５０〜３５０℃で熱処理することで、含酸原油中の含酸化合物を吸着して転移させる。ここで、上記吸着剤としては、廃接触分解触媒を用いることができる。あるいは、原油とアルカリ土類金属酸化物との混合物を１００〜３００℃で加熱し、上記アルカリ土類金属酸化物を原油中の有機酸または硫化物と反応させ、アルカリ土類金属炭酸塩とアルカリ土類金属硫化物との沈殿物を生成する。分離後、ナフテン酸と硫化物とが取り除かれた原油が得られる。
【０００８】
接触水素化法：水素分圧が２〜３ＭＰａ、反応温度が２５０℃の条件下で、アルミナをキャリアに持つＮｉ−ＭｏまたはＮｉ−Ｃｏ水素化精製触媒を用いることによって、含酸原油を水素化することで、ナフテン酸をＣＯ、ＣＯ2 、Ｈ2 Ｏ、および低分子量の石油炭化水素に分解し、原油の全酸価を２．６ｍｇＫＯＨ／ｇから０．１５ｍｇＫＯＨ／ｇに下げる。接触水素化法は、脱酸効果が高いが、高耐圧・高耐温度装置と水素ガスとを必要とする。また、上記装置は、多額の設備・技術投資を必要とする。水素ガスが無い場合は、２８５〜３４５℃でＮｉ−ＭｏまたはＮｉ−Ｃｏ水素化精製触媒を用いて強酸性原油を処理することで、原油の全酸価を４．０ｍｇＫＯＨ／ｇから１．８ｍｇＫＯＨ／ｇに下げることができる。
【０００９】
熱処理および熱分解法（接触熱分解を含む）：ＵＳ５，８９１，３２５には、多段式熱反応によって原油の全酸価を下げる方法が開示されている。上記方法における熱反応は、複数の段階を備えており、熱反応の各段階において、一定の温度と圧力とで石油酸の一部を分解し、揮発性有機酸、石油炭化水素、および不揮発性石油炭化水素を生成する。反応と同時に、上記方法は、さらに、不活性ガスで反応系を吹掃し、揮発性化合物を回収し、ＣａＯ、Ｃａ（ＯＨ）2 、ＣａＣＯ3 、ＭｇＯ等のIIＡ族金属の塩基性塩で有機酸の大部分を中和することで、揮発性石油炭化水素を生成する。そして、上記揮発性石油炭化水素と不揮発性石油炭化水素とを混合することで、石油酸が取り除かれた原油が得られる。
【００１０】
ＣＮ１８２７７４４Ａには、高全酸価の原油を加工する方法が開示されている。この方法は、全酸価が０．５ｍｇＫＯＨ／ｇを超える原油を前処理後に予熱し、流動接触分解装置に注入して触媒と接触させ、接触分解反応条件で反応し、原油中のナフテン酸を炭化水素とＣＯ2 に分解し、分離反応後の石油およびガスと触媒を分離し、分離中、反応石油およびガスを後続の分離系統に送りながら、反応後の触媒を回収・再生後に循環使用することができる。
【００１１】
現在、含酸劣質原油の加工は、一般的に、酸度が低い原油と混ぜることで行われる。一般的に、混合原油の全酸価は、含酸原油の混合比が或る程度制限されるように、０．５ｍｇＫＯＨ／ｇを超えないことが必要とされる。含酸原油は、その全酸価、密度、および残留炭素が高ければ高いほど、その加工がより困難になる。
【発明の概要】
【００１２】
本発明の目的は、含酸劣質原油中、特に、全酸価が０．５ｍｇＫＯＨ／ｇを超える原油中の有機酸を分解し、含酸劣質原油中の残留炭素と金属とを吸着することで、上記含酸劣質原油を改質することができる中孔材料(mesopore material) を提供することである。
【００１３】
本発明の第二の目的は、上記中孔材料の調製方法を提供することである。
【００１４】
本発明の第三の目的は、上記中孔材料を含有する触媒を提供することである。
【００１５】
本発明の第四の目的は、上記中孔材料を含有する触媒を用いて、含酸劣質原油を接触改質し、原油中の有機酸、残留炭素、および金属を取り除く方法を提供することである。
【００１６】
本発明の中孔材料は、アルカリ土類金属酸化物と、シリカと、アルミナとを含有する無形性物質であり、酸化物の重量パーセントに基づいて、無水化学式（０〜０．３）Ｎａ2 Ｏ・（１〜５０）ＭＯ・（６〜５８）Ａｌ2 Ｏ3 ・（４０〜９２）ＳｉＯ2 （式中、Ｍは、Ｍｇ、Ｃａ、およびＢａ、好ましくはＭｇおよび／またはＣａから選択される一つまたは複数の元素を示す）を有し、比表面積が２００〜４００ｍ2 ／ｇであり、孔容積が０．５〜２．０ｍｌ／ｇ、好ましくは１．０〜２．０ｍｌ／ｇであり、平均孔径が８〜２０ｎｍ、好ましくは１０〜２０ｎｍであり、最確孔径(most probable pore size) が５〜１５ｎｍ、好ましくは１０〜１５ｎｍであることを特徴とする。
【００１７】
好ましい実施形態において、上記中孔材料は、酸化物の重量パーセントに基づいて、無水化学式（０〜０．２）Ｎａ2 Ｏ・（２〜３０）ＭＯ・（６〜３５）Ａｌ2 Ｏ3 ・（６０〜９２）ＳｉＯ2 を有する。
【００１８】
好ましくは、上記無水中孔材料は、酸化物の重量パーセントに基づいて、Ｎａ2 Ｏを０．１〜０．２重量％、ＳｉＯ2 を６０〜８５重量％、Ａｌ2 Ｏ3 を６〜２０重量％含む。
【００１９】
好ましくは、上記無水中孔材料は、酸化物の重量パーセントに基づいて、ＭＯを５〜３０重量％含む。
【００２０】
本発明の中孔材料の製造方法は、室温から８５℃の範囲の温度でアルミ源、シリカ源、およびアルカリ土類金属溶液を中和してゲルを形成する工程と、酸またはアルカリを用いてゲルの終末ｐＨ(final pH)を７〜９に調整する工程と、室温から９０℃の範囲の温度で１〜１０時間熟成させる工程と、得られた固体沈殿物のアンモニア交換によって不純物イオンを取り除いてアンモニア交換ゲルを得る工程と、またはさらに乾燥して焼成する工程とを備えることを特徴とする。
【００２１】
本発明の中孔材料の調製方法において、上記アルミ源は、硝酸アルミニウム、硫酸アルミニウム、塩化アルミニウム、およびアルミン酸ナトリウムからなる群から選択される一つまたは複数の種類であり、上記シリカ源は、水ガラス、ケイ酸ナトリウム、テトラエチルシラン(silicon tetraethyl)、およびシリカからなる群から選択される一つまたは複数の種類であり、上記酸は、硫酸、塩酸、および硝酸からなる群から選択される一つまたは複数の種類であり、上記アルカリは、アンモニア水、水酸化カリウム、および水酸化ナトリウムからなる群から選択される一つまたは複数の種類である。
【００２２】
本発明は、含酸劣質原油を接触改質するための触媒を提供し、上記触媒は、全量に対して、中孔材料を１〜９５重量％、耐熱性無機酸化物を０〜９９重量％、粘土を０〜７０重量％含み、上記中孔材料は、前述のようにアルカリ土類金属酸化物と、シリカと、アルミナとを含有する無形性物質であり、中孔材料に対する各成分の含有量は前述のように任意であり、Ｍは、Ｍｇ、Ｃａ、およびＢａから選択される一つまたは複数の元素を示し、比表面積が２００〜４００ｍ2 ／ｇであり、孔容積が０．５〜２．０ｍｌ／ｇ、好ましくは１．０〜２．０ｍｌ／ｇであり、平均孔径が８〜２０ｎｍ、好ましくは１０〜２０ｎｍであり、最確孔径が５〜１５ｎｍ、好ましくは１０〜１５ｎｍであることを特徴とする。
【００２３】
好ましくは、上記触媒は、全量に対して、上記中孔材料を１０〜５０重量％、耐熱性無機酸化物を１０〜７０重量％、粘土を０〜６０重量％含む。より好ましくは、上記触媒は、全量に対して、上記中孔材料を３０〜５０重量％、耐熱性無機酸化物を２０〜４０重量％、粘土を３０〜５０重量％含む。
【００２４】
本発明の触媒の調製方法は、耐熱性無機酸化物の全部または一部および／またはその前駆体と水とを混合してスラリーにする工程と、粘土を添加するまたは添加しない工程と、中孔材料を添加する工程と、得られたスラリーを乾燥させる工程と、焼成する工程とを備え、中孔材料の添加前、粘土の添加前または添加後に酸を添加し、３０〜９０℃で０．１〜１０時間熟成させ、熟成工程後、残存耐熱性無機酸化物および／またはその前駆体を添加し、上記中孔材料は、前述のようにアルカリ土類金属酸化物と、シリカと、アルミナとを含有する無形性物質であり、中孔材料に対する各成分の含有量は前述のように任意であり、Ｍは、Ｍｇ、Ｃａ、およびＢａ、好ましくはＭｇおよび／またはＣａから選択される一つまたは複数の元素を示し、比表面積が２００〜４００ｍ2 ／ｇであり、孔容積が０．５〜２．０ｍｌ／ｇ、好ましくは１．０〜２．０ｍｌ／ｇであり、平均孔径が８〜２０ｎｍ、好ましくは１０〜２０ｎｍであり、最確孔径が５〜１５ｎｍ、好ましくは１０〜１５ｎｍであり、各成分の量によって、最終触媒が、全量に対して、上記中孔材料を１〜９５重量％、耐熱性無機酸化物を０〜９９重量％、粘土を０〜７０重量％含むようになることを特徴とする。より好ましくは、上記触媒は、上記中孔材料を３０〜５０重量％、耐熱性無機酸化物を２０〜４０重量％、粘土を３０〜５０重量％含む。
【００２５】
本発明の含酸劣質原油を改質する方法では、原油を１００〜２５０℃に予熱する工程と、反応炉に導入して上記接触改質触媒と接触させて、接触改質を行う工程と、反応後、反応石油およびガスとコークス化触媒とに分離する工程とを備え、分離反応石油およびガスに対して後続の分離を行い、軽産物分と脱酸化・脱金属化された原油を得ると共に、分離触媒を回収・炭化によって再生した後に再循環させることを特徴とする。
【００２６】
好ましくは、上記接触改質は、反応温度が３００〜６００℃、反応圧力が０．１５〜０．４ＭＰａ、重量空間速度が１〜１５０ｈ-1、炭化水素原料油に対する触媒の質量比が１〜３０で行われる。より好ましくは、上記接触改質は、反応温度が３５０〜５２０℃、反応圧力が０．１５〜０．３５ＭＰａ、重量空間速度が１〜１００ｈ-1、炭化水素油に対する触媒の質量比が２〜１５で行われる。
【００２７】
好ましくは、上記反応炉は、ライザー反応炉および／または流動床反応炉である。
【００２８】
含酸原油を接触改質するための触媒およびその調製方法がもたらす有益な効果は、以下のように反映される。
【００２９】
本発明の触媒は、アルカリ土類金属酸化物と、シリカと、アルミナとを含有する中孔材料を含有し、比表面積が２００〜４００ｍ2 ／ｇであり、孔容積が０．５〜２．０ｍｌ／ｇであり、平均孔径が８〜２０ｎｍである。アルカリ土類金属酸化物の存在は、含酸劣質原油中における有機酸の接触分解の促進にとって好都合である。一方、比表面積、孔容積、および中孔径が大きいため、含酸劣質原油中の重金属キレート錯体および樹脂の導入(entry) ・吸着に好適である。本発明の接触改質触媒は、含酸劣質原油の全酸価、残留炭素、および金属含有量を効果的に低減することができ、接触分解用の原料油として利用されるように原油の品質を改善することができる。
【００３０】
従来技術に対して、本発明の含酸劣質原油を改質する方法がもたらす有益な効果は、以下のように反映される。
【００３１】
含酸劣質原油は、全酸価が高く、減圧蒸留中、設備に対して深刻な腐蝕をもたらす。残留炭素および金属含有量が高いため、含酸劣質原油は、そのままでは接触分解用の原料油として利用できない。本発明の含酸劣質原油を改質する方法を用いれば、原油中の有機酸を分解し、ナフテン酸中のカルボキシル基を一酸化炭素または二酸化炭素に変換し、アルキル基を炭化水素物質に変換して、９０％を超える脱酸率と原油の全酸価の低減を実現できる。一方、残留炭素および金属含有量は、触媒の吸着によって低減され、原油の品質が改善される。本発明の方法を用いて改質された原油は、そのまま接触分解用または減圧装置用の原料油として利用でき、設備投資と設備防腐費用とを減少させ、経済的利益を増大させる。
【発明を実施するための形態】
【００３２】
本発明の中孔材料は、アルカリ土類金属酸化物と、シリカと、アルミナとを含有する無形性物質であり、酸化物の重量パーセントに基づいて、無水化学式（０〜０．３）Ｎａ2 Ｏ・（１〜５０）ＭＯ・（６〜５８）Ａｌ2 Ｏ3 ・（４０〜９２）ＳｉＯ2 、好ましくは（０〜０．２）Ｎａ2 Ｏ・（２〜３０）ＭＯ・（６〜３５）Ａｌ2 Ｏ3 ・（６０〜９２）ＳｉＯ2 を有する。上記アルカリ土類金属Ｍは、Ｍｇ、Ｃａ、およびＢａ、好ましくはＭｇおよび／またはＣａから選択される一つまたは複数の元素を示す。好ましくは、上記無形性物質は、酸化物の重量パーセントに基づいて、Ｎａ2 Ｏを０．１〜０．２重量％、ＳｉＯ2 を６０〜８５重量％、Ａｌ2 Ｏ3 を６〜２０重量％含む。好ましくは、上記無形性物質は、酸化物の重量パーセントに基づいて、ＭＯを５〜３０重量％含む。
【００３３】
本発明の接触改質触媒は、上記中孔材料、および任意で耐熱性無機酸化物と粘土とを含む。触媒の全量に対して、上記中孔材料が１〜９５重量％、上記耐熱性無機酸化物が０〜９９重量％、上記粘土が０〜７０重量％含まれる。好ましくは、上記中孔材料が１０〜５０重量％、上記耐熱性無機酸化物が１０〜７０重量％、上記粘土が０〜６０重量％含まれる。
【００３４】
本発明の触媒において、上記耐熱性無機酸化物は、アルミナ、シリカ、および無定形シリカ−アルミナからなる群から選択される一つまたは複数の種類のような、クラッキング触媒の基質・結合成分としての一つまたは複数の種類の耐熱性無機酸化物である。これらの耐熱性無機酸化物は、当業者に周知のものである。
【００３５】
上記粘土は、カオリン、ハロイサイト、モンモリロナイト、珪藻岩、エンデライト、サポナイト、レクトライト、海泡石、アタパルガイト、水滑石、およびベントナイトのような、クラッキング触媒の活性成分としての粘土から選択される一つまたは複数の種類の混合物、好ましくは、カオリン、ハロイサイト、およびモンモリロナイトから選択される一つまたは複数の種類の混合物である。これらの粘土は、当業者に周知のものである。
【００３６】
上記触媒において、上記耐熱性無機酸化物は、好ましくは、ＳｉＯ2 またはＡｌ2 Ｏ3 であり、上記粘土は、好ましくは、カオリンである。
【００３７】
本発明の触媒の調製方法において、耐熱性無機酸化物の全部または一部および／またはその前駆体を熟成工程の前に添加してもよい。触媒の摩耗抵抗能を向上させるために、好ましくは、熟成工程前に耐熱性無機酸化物の一部および／またはその前駆体を添加し、熟成工程後に残存耐熱性無機酸化物および／またはその前駆体を添加し、先に添加した一部と後で添加した一部によって、先に添加した耐熱性無機酸化物と後で添加した耐熱性無機酸化物との重量比を、触媒中で１：０．１〜１０、好ましくは１：０．１〜５とする。
【００３８】
本発明の触媒の調製方法において、上記粘土を熟成工程の前または後に添加してもよい。上記粘土の添加順序は、触媒の性能に影響がない。
【００３９】
本発明の触媒の調製方法において、中孔材料の添加前、粘土の添加前または添加後に酸を添加してスラリーのｐＨを１〜５に調整する。次いで、スラリーを３０〜９０℃で０．１〜１０時間熟成させる。上記酸は、可溶性無機酸および有機酸からなる群から選択される一つまたは複数の種類、好ましくは、塩酸、硝酸、リン酸、および炭素分子数が１〜１０のカルボン酸から選択される一つまたは複数の種類の混合物である。酸の量によって、スラリーのｐＨを１〜５、好ましくは、１．５〜４の範囲にできる。
【００４０】
上記熟成温度は、３０〜９０℃、好ましくは、４０〜８０℃の範囲である。熟成時間は、０．１〜１０時間、好ましくは、０．５〜８時間である。
【００４１】
本発明の触媒の調製方法において、上記耐熱性無機酸化物の前駆体は、触媒調製中に上記耐熱性無機酸化物を形成可能な一つまたは複数の物質を示す。例えば、アルミナの前駆体は、水酸化アルミナおよび／またはアルミナゾルから選択してもよく、上記水酸化アルミナは、ベーム石、擬似ベーム石、三水和アルミナ(aluminum trihydrate) 、および非晶質水酸化アルミニウムからなる群から選択される一つまたは複数の種類である。シリカの前駆体は、シリカゾル、シリカゲル、および水ガラスからなる群から選択される一つまたは複数の種類であってもよい。無定形シリカ−アルミナの前駆体は、シリカ−アルミナゾル、シリカゾルとアルミナゾルとの混合物、およびシリカ−アルミナゲルからなる群から選択される一つまたは複数の種類であってもよい。これら耐熱性無機酸化物の前駆体は、当業者に周知のものである。
【００４２】
各成分の量によって、本発明の触媒の調製方法における最終触媒は、全量に対して、中孔材料を１〜９５重量％、耐熱性無機酸化物を０〜９９重量％、粘土を０〜７０重量％含む。好ましくは、本発明の触媒の調製方法における最終触媒は、全量に対して、中孔材料を１０〜５０重量％、耐熱性無機酸化物を１０〜７０重量％、粘土を０〜６０重量％含む。より好ましくは、本発明の触媒の調製方法における最終触媒は、全量に対して、中孔材料を３０〜５０重量％、耐熱性無機酸化物を２０〜４０重量％、粘土を３０〜５０重量％含む。
【００４３】
本発明の触媒の調製方法において、スラリーを乾燥させる方法および条件は、当業者に周知のものである。例えば、乾燥は、空気乾燥、焼き付け、強制空気乾燥、または噴霧乾燥、好ましくは噴霧乾燥である。乾燥温度は、室温から４００℃、好ましくは、１００〜３５０℃の範囲でよい。噴霧乾燥を好適に行うには、乾燥前のスラリーの固形成分は、好ましくは１０〜５０重量％、より好ましくは２０〜５０重量％である。
【００４４】
上記スラリー乾燥後の焼成条件も当業者に周知のものである。一般に、上記乾燥後のスラリーの焼成温度は、４００〜７００℃、好ましくは、４５０〜６５０℃の範囲であり、焼成時間は、少なくとも０．５時間、好ましくは０．５〜１００時間、より好ましくは０．５〜１０時間である。
【００４５】
本発明の中孔材料の製造方法は、室温から８５℃の範囲の温度でアルミ源、シリカ源、およびアルカリ土類金属溶液を中和してゲルを形成する工程と、酸またはアルカリを用いてゲルの終末ｐＨを７〜９に調整する工程と、室温から９０℃の範囲の温度で１〜１０時間熟成させる工程と、得られた固体沈殿物のアンモニア交換によって不純物イオンを取り除いてアンモニア交換ゲルを得る工程と、またはさらに乾燥して焼成する工程とを備える。
【００４６】
上記アルミ源は、硝酸アルミニウム、硫酸アルミニウム、塩化アルミニウム、およびアルミン酸ナトリウムからなる群から選択される一つまたは複数の種類の混合物であり、上記シリカ源は、水ガラス、ケイ酸ナトリウム、テトラエチルシラン、およびシリカからなる群から選択される一つまたは複数の種類の混合物であり、上記酸は、硫酸、塩酸、および硝酸からなる群から選択される一つまたは複数の種類の混合物であり、上記アルカリは、アンモニア水、水酸化カリウム、および水酸化ナトリウムからなる群から選択される一つまたは複数の種類の混合物である。
【００４７】
沈殿物（無水ベース）：アンモニウム塩：Ｈ2 Ｏの重量比＝１：（０．１〜１）：（１０〜３０）に基づき、ここでいうアンモニア交換は、室温から１００℃の範囲の温度で、１〜３回、各回０．３〜１時間、沈殿物（無水ベース）のナトリウム量が０．２重量％より低くなるまで熟成固体沈殿物を交換する工程を備える。交換で使用するアンモニウム塩は、塩化アンモニウム、亜硝酸アンモニウム、炭酸アンモニウム、および重炭酸アンモニウムからなる群から選択される何れか一つである。
【００４８】
上記中孔材料は、触媒調製中にゲルとして、もしくは乾燥または焼成固体として添加してもよい。そして、上記中孔材料の添加方法は、触媒の性能に影響がない。
【００４９】
本発明の触媒は、全酸価が０．５ｍｇＫＯＨ／ｇを超え、コンラドソン炭素数が３重量％を超える原油の改質に好適である。好ましくは、全酸価が１ｍｇＫＯＨ／ｇを超え、コンラドソン炭素数が５重量％を超え、Ｎｉ含有量が１０ｐｐｍを超え、Ｆｅ含有量が１０ｐｐｍを超え、Ｃａ含有量が１０ｐｐｍを超える原油が、本発明の触媒によって好適に改質される。本発明の触媒は、含酸原油の全酸価、残留炭素、および重金属含有量を効果的に低減することができ、接触分解用の原料油として利用されるように原油の品質を改善することができ、非常に大きな経済的利益をもたらすことができる。
【００５０】
以下、実施例によって本発明をさらに説明するが、本発明はこれらに限定されるものではない。中孔材料の無水化学式は、Ｘ線蛍光分光分析法、次いで変換によってその元素組成を定量することで得られる。
【実施例】
【００５１】
実施例および比較例で使用した材料は、以下の通りである。
【００５２】
塩酸：Ｂｅｉｊｉｎｇ  Ｃｈｅｍｉｃａｌ  Ｗｏｒｋｓ製、化学的に純粋、濃度３６〜３８重量％
ナトリウム水ガラス：市販品、ＳｉＯ2 濃度２６．０重量％、モジュール(module)３．２
ハロイサイト：Ｓｕｚｈｏｕ  Ｋａｏｌｉｎ  Ｃｏｍｐａｎｙ製、固形成分含有量７４．０重量％
擬似ベーム石：Ｓｈａｎｄｏｎｇ  Ａｌｕｍｉｎｕｍ  Ｐｌａｎｔ製工業製品、固形成分含有量６２．０重量％
アルミナゾル：Ｓｉｎｏｐｅｃ  Ｃａｔａｌｙｓｔ  Ｃｏｍｐａｎｙ  Ｑｉｌｕ  Ｄｉｖｉｓｉｏｎ製、Ａｌ2 Ｏ3 含有量２１．５重量％
実施例１〜６によれば、本発明が、耐熱性無機酸化物も粘土も含まない劣質原油接触改質触媒、並びにその調製方法を提供することが判る。
【実施例１】
【００５３】
濃度４重量％（ＳｉＯ2 ベース）の水ガラス溶液１７５０ｇをビーカーに添加した。攪拌しながら、濃度４重量％（Ａｌ2 Ｏ3 ベース）のアルミン酸ナトリウム溶液３５０ｇ、濃度４重量％（Ａｌ2 Ｏ3 ベース）の硫酸アルミニウム溶液１５０ｇ、および濃度４重量％（ＣａＯベース）の塩化カルシウム溶液２５０ｇを同時に上記水ガラス溶液に添加し、８０℃に加熱し、４時間熟成した。アンモニウムイオン交換を行ってゲル状の中孔材料（以下、Ｎ１と略す）を得た。
【００５４】
アンモニウムイオン交換：沈殿物（無水ベース）：アンモニウム塩：Ｈ2 Ｏの重量比＝１：０．８：１５に基づき、温度６０℃で２回、各回０．５時間、ＮＨ4 Ｃｌ溶液で沈殿物のアンモニウムイオン交換を行って、中に含まれるナトリウムイオンを除去した。各交換後、洗浄ろ過を行った。
【００５５】
次いで、Ｎ１を１２０℃で１５時間乾燥させ、６００℃で３時間焼成し、中孔材料を１００重量％含有する改質触媒（以下、Ｃ１と略す）を得た。そのような試料の元素解析重量化学式は、０．２Ｎａ2 Ｏ・９．８ＣａＯ・１９．８Ａｌ2 Ｏ3 ・７０．２ＳｉＯ2 であり、その比表面積や孔容積等の物理化学的パラメーターを表１に示す。
【実施例２】
【００５６】
濃度４重量％（ＣａＯベース）の塩化カルシウム溶液１２５ｇを、濃度２．５重量％（Ａｌ2 Ｏ3 ベース）の硫酸アルミニウム溶液４００ｇに添加した。攪拌しながら、上記混合溶液を濃度５重量％（ＳｉＯ2 ベース）の水ガラス溶液１７００ｇに添加し、８０℃に加熱し、４時間熟成した。実施例１の方法でアンモニウムイオン交換を行ってゲル状の中孔材料（以下、Ｎ２と略す）を得た。次いで、Ｎ２を１２０℃で１５時間乾燥させ、６００℃で３時間焼成し、中孔材料を１００重量％含有する改質触媒（以下、Ｃ２と略す）を得た。そのような試料の元素解析重量化学式は、０．１Ｎａ2 Ｏ・５．１ＣａＯ・９．８Ａｌ2 Ｏ3 ・８５．０ＳｉＯ2 であり、その比表面積や孔容積等の物理化学的パラメーターを表１に示す。
【実施例３】
【００５７】
濃度４重量％（ＭｇＯベース）の硫酸マグネシウム溶液５００ｇをビーカーに添加した。攪拌しながら、濃度５重量％（ＳｉＯ2 ベース）の水ガラス溶液１３００ｇを上記硫酸マグネシウム溶液に添加し、さらに、濃度３重量％（Ａｌ2 Ｏ3 ベース）のアルミン酸ナトリウム溶液５００ｇをその中に添加した。次いで、上記混合溶液を８０℃に加熱し、４時間熟成した。実施例１の方法でアンモニウムイオン交換を行ってゲル状の中孔材料（以下、Ｎ３と略す）を得た。次いで、Ｎ３を１２０℃で１５時間乾燥させ、６００℃で３時間焼成し、中孔材料を１００重量％含有する改質触媒（以下、Ｃ３と略す）を得た。そのような試料の元素解析重量化学式は、０．１Ｎａ2 Ｏ・２１．５ＭｇＯ・１２．３Ａｌ2 Ｏ3 ・６６．１ＳｉＯ2 であり、その比表面積や孔容積等の物理化学的パラメーターを表１に示す。
【実施例４】
【００５８】
濃度５重量％（ＳｉＯ2 ベース）の水ガラス溶液１２１０ｇをビーカーに添加した。攪拌しながら、濃度５重量％（Ａｌ2 Ｏ3 ベース）のアルミン酸ナトリウム溶液４００ｇ、濃度５重量％（Ａｌ2 Ｏ3 ベース）の硫酸アルミニウム溶液３００ｇ、および濃度１重量％（ＢａＯベース）の硝酸バリウム溶液４５０ｇを上記水ガラス溶液に添加し、８０℃に加熱し、４時間熟成した。実施例１の方法でアンモニウムイオン交換を行ってゲル状の中孔材料（以下、Ｎ４と略す）を得た。次いで、Ｎ４を１２０℃で１５時間乾燥させ、６００℃で３時間焼成し、中孔材料を１００重量％含有する改質触媒（以下、Ｃ４と略す）を得た。そのような試料の元素解析重量化学式は、０．１Ｎａ2 Ｏ・４．５ＢａＯ・３４．８Ａｌ2 Ｏ3 ・６０．６ＳｉＯ2 であり、その比表面積や孔容積等の物理化学的パラメーターを表１に示す。
【実施例５】
【００５９】
濃度４重量％（ＭｇＯベース）の硫酸マグネシウム溶液７５０ｇをビーカーに添加した。攪拌しながら、濃度４重量％（ＳｉＯ2 ベース）の水ガラス溶液１６００ｇを上記硫酸マグネシウム溶液に添加し、さらに、濃度４重量％（Ａｌ2 Ｏ3 ベース）のアルミン酸ナトリウム溶液１５０ｇをその中に添加した。次いで、上記混合溶液を８０℃に加熱し、４時間熟成した。実施例１の方法でアンモニウムイオン交換を行ってゲル状の中孔材料（以下、Ｎ５と略す）を得た。次いで、Ｎ５を１２０℃で１５時間乾燥させ、６００℃で３時間焼成し、中孔材料を１００重量％含有する改質触媒（以下、Ｃ５と略す）を得た。そのような試料の元素解析重量化学式は、０．１Ｎａ2 Ｏ・２９．８ＭｇＯ・６．２Ａｌ2 Ｏ3 ・６３．９ＳｉＯ2 であり、その比表面積や孔容積等の物理化学的パラメーターを表１に示す。
【実施例６】
【００６０】
濃度１重量％（ＢａＯベース）の硝酸バリウム溶液３００ｇを、濃度３重量％（Ａｌ2 Ｏ3 ベース）の硫酸アルミニウム溶液２００ｇに添加した。攪拌しながら、上記混合溶液を濃度５重量％（ＳｉＯ2 ベース）の水ガラス溶液１８００ｇに添加し、８０℃に加熱し、４時間熟成した。実施例１の方法でアンモニウムイオン交換を行ってゲル状の中孔材料（以下、Ｎ６と略す）を得た。次いで、Ｎ６を１２０℃で１５時間乾燥させ、６００℃で３時間焼成し、中孔材料を１００重量％含有する改質触媒（以下、Ｃ６と略す）を得た。そのような試料の元素解析重量化学式は、０．１Ｎａ2 Ｏ・３．１ＢａＯ・６．１Ａｌ2 Ｏ3 ・９０．７ＳｉＯ2 であり、その比表面積や孔容積等の物理化学的パラメーターを表１に示す。
【００６１】
【表１】
0005587297.tif 000002
【比較例１】
【００６２】
本比較例では、Ｖ2 Ｏ5 含有中孔材料の比較触媒とその調製方法を示す。
【００６３】
塩化カルシウムをシュウ酸塩バナジウムに置き換えた以外は、実施例１に記載の方法と同様に触媒を調製し、バナジウム含有中孔材料を１００重量％含有する比較触媒（以下、ＣＢ１と略す）を得た。そのような試料の元素解析重量化学式は、０．２Ｎａ2 Ｏ・９．８Ｖ2 Ｏ5 ・１９．８Ａｌ2 Ｏ3 ・７０．２ＳｉＯ2 である。
【比較例２】
【００６４】
本比較例では、ＴｉＯ2 含有中孔材料の比較触媒とその調製方法を示す。
【００６５】
塩化カルシウムを四塩化チタンに置き換えた以外は、実施例１に記載の方法と同様に触媒を調製し、チタン含有中孔材料を１００重量％含有する比較触媒（以下、ＣＢ２と略す）を得た。そのような試料の元素解析重量化学式は、０．２Ｎａ2 Ｏ・９．８ＴｉＯ2 ・１９．８Ａｌ2 Ｏ3 ・７０．２ＳｉＯ2 である。
【００６６】
実施例７〜９では、本発明の劣質原油接触改質触媒、並びにその調製方法を示す。
【実施例７】
【００６７】
塩酸１．７Ｌを脱カチオン化水８．０ｋｇで希釈した。ナトリウム水ガラス７．７ｋｇを脱カチオン化水８．０ｋｇで希釈した。攪拌しながら、希釈したナトリウム水ガラスを上記希釈した塩酸溶液にゆっくりと添加し、ＳｉＯ2 濃度が７．８重量％でｐＨが２．８のシリカゾルを得た。ハロイサイト５．４ｋｇを上記シリカゾルに添加し、１時間攪拌してカオリンを充分に分散させた。
【００６８】
実施例１で調製した中孔材料Ｃ１（無水ベースで）４．０ｋｇを脱カチオン化水６．８ｋｇに添加した。次いで、ホモジナイザーで溶液を充分に分散させ、希釈塩酸でｐＨを３．５に調整した。中孔材料スラリーを上記シリカゾル−粘土スラリーに添加し、０．５時間攪拌して、固形成分含有量２２．３重量％でｐＨが２．９の触媒スラリーを得た。そのようなスラリーを２５０℃で噴霧乾燥し、洗浄、乾燥および焼成して、中孔材料４０重量％、カオリン４０重量％、ＳｉＯ2 結合剤２０重量％からなる改質触媒（以下、Ｃ７と略す）を得た。
【実施例８】
【００６９】
ハロイサイト４．１ｋｇを脱カチオン化水１８ｋｇに添加し、スラリー化した。擬似ベーム石４．８ｋｇをその中に添加し、塩酸を用いてそのｐＨを２に調整した。均一になるまで攪拌した後、その混合物を７０℃で保持し、１時間熟成した。次いで、アルミナゾル４．７ｋｇを添加し、均一になるまで攪拌し、熟成工程の前後に耐熱性無機酸化物の前駆体を加えて、熟成工程の前後における耐熱性無機酸化物の重量比を１：０．３３とした。
【００７０】
実施例２で調製した中孔材料Ｃ２（無水ベースで）３．０ｋｇを脱カチオン化水５．５ｋｇに添加した。次いで、ホモジナイザーで溶液を充分に分散させ、希釈塩酸でｐＨを３．５に調整した。中孔材料スラリーを上記アルミナ−粘土スラリーに添加し、０．５時間攪拌して、固形成分含有量２３．５重量％の触媒スラリーを得た。そのようなスラリーを２５０℃で噴霧乾燥し、洗浄、乾燥および焼成して、中孔材料３０重量％、カオリン３０重量％、Ａｌ2 Ｏ3 結合剤４０重量％からなる改質触媒（以下、Ｃ８と略す）を得た。
【実施例９】
【００７１】
ハロイサイト６．８ｋｇを脱カチオン化水２４ｋｇに添加し、スラリー化した。擬似ベーム石４．８ｋｇをその中に添加し、塩酸を用いてそのｐＨを２に調整した。均一になるまで攪拌した後、その混合物を７０℃で保持し、１時間熟成した。実施例３で調製したゲル状の中孔材料Ｃ３（無水ベースで）２．０ｋｇを添加し、均一になるまで攪拌して、固形成分含有量１８．３重量％のスラリーを得た。そのようなスラリーを２５０℃で噴霧乾燥し、洗浄、乾燥および焼成して、中孔材料２０重量％、カオリン５０重量％、Ａｌ2 Ｏ3 結合剤３０重量％からなる改質触媒（以下、Ｃ９と略す）を得た。
【比較例３】
【００７２】
本比較例では、中孔材料を含まない比較触媒とその調製方法を示す。
【００７３】
中孔材料を添加しなかったこと以外は、実施例７に記載の方法と同様に触媒を調製した。ハロイサイトの量は１０．８ｋｇであった。このようにして、カオリンを８０重量％、ＳｉＯ2 結合剤を２０重量％含有する比較触媒（以下、ＣＢ３と略す）を得た。
【００７４】
[実施例１０〜１２]
実施例１０〜１２では、本発明の接触改質触媒の接触改質効果を示す。
【００７５】
１００％蒸気で、改質触媒Ｃ１〜Ｃ３を８００℃で１７時間熟成し、小規模固定流動床装置の反応炉に仕込んだ。表２に示す原油Ａを導入し、反応温度４００℃、触媒／油重量比５、重量空間速度が１６ｈ-1で反応させた。反応後、液相生成物を回収した。次いで、製品分布、酸価、残留炭素、および金属含有量を分析し、改質触媒の改質効果を検討した。表３に結果を示す。
【００７６】
下記の式に従って、脱酸率を計算した。
【００７７】
脱酸率＝（（強酸性原油の全酸価−得られた液相生成物の全酸価）／強酸性原油の全酸価）×１００％
【比較例４〜５】
【００７８】
比較例４〜５では、比較触媒の接触改質効果を示す。
【００７９】
本発明の触媒Ｃ１を比較例１，２に記載の比較触媒ＣＢ１，ＣＢ２にそれぞれ置き換えた以外は、実施例１０の方法と同様に熟成を行い、触媒の触媒性能を評価した。表３に結果を示す。  
【００８０】
[実施例１３〜１５]
実施例１３〜１５では、本発明の接触改質触媒の接触改質効果を示す。
【００８１】
改質触媒Ｃ４〜Ｃ６にそれぞれ金属を混入した。混入物質量は、それぞれ、Ｆｅが２００００ｐｐｍ、Ｎｉが３００００ｐｐｍ、Ｃａが１００００ｐｐｍとした。金属を混入した改質触媒を１００％蒸気、８００℃で８時間熟成し、小規模固定流動床装置の反応炉に仕込んだ。表２に示す原油Ｂを導入し、反応温度４００℃、触媒／油重量比５、重量空間速度が１６ｈ-1で反応させた。反応後、液相生成物を回収した。次いで、製品分布、酸価、残留炭素、および金属含有量を分析し、改質触媒の改質効果を検討した。表４に結果を示す。
【００８２】
[実施例１６〜１８]
実施例１６〜１８では、本発明の接触改質触媒の接触改質効果を示す。
【００８３】
改質触媒Ｃ７〜Ｃ９にそれぞれ金属を混入した。混入物質量は、それぞれ、Ｆｅが２００００ｐｐｍ、Ｎｉが３００００ｐｐｍ、Ｃａが１００００ｐｐｍとした。金属を混入した改質触媒を１００％蒸気、８００℃で１７時間熟成し、小規模固定流動床装置の反応炉に仕込んだ。表２に示す原油Ａを導入し、反応温度４５０℃、触媒／油重量比５、重量空間速度が１０ｈ-1で反応させた。反応後、液相生成物を回収した。次いで、製品分布、酸価、残留炭素、および金属含有量を分析し、改質触媒の改質効果を検討した。表５に結果を示す。
【比較例６】
【００８４】
比較例６では、比較触媒の接触改質効果を示す。
【００８５】
本発明の触媒Ｃ７を比較例３に記載の比較触媒ＣＢ３に置き換えた以外は、実施例１６の方法と同様に混入・熟成を行い、触媒の触媒性能を評価した。表５に結果を示す。
【００８６】
【表２】
0005587297.tif 000003
【００８７】
【表３】
0005587297.tif 000004
【００８８】
表３によれば、本発明の接触改質触媒で劣質原油を前処理した後、改質された原油は、脱酸率が９０％を超え、コンラドソン炭素数の減少率が７２．３％を超え、Ｎｉ除去率が９３．２％であり、Ｆｅ除去率が９１．５％を超え、Ｃａ除去率が４４．１％を超えることが判る。
【００８９】
【表４】
0005587297.tif 000005
【００９０】
【表５】
0005587297.tif 000006
【００９１】
表５によれば、本発明の接触改質触媒に金属を混入した後でも、脱酸率が９５．５％を超え、比較例の４７．５％よりもはるかに高いことが判る。また、コンラドソン炭素数の減少率が６８．６％と、比較例よりも４０．７％高く、Ｎｉ除去率が９１．３％と、比較例よりも３０．９％高く、Ｆｅ除去率が８９．５％を超え、比較例よりも３２．５％高く、Ｃａ除去率が５２．３％を超え、比較例よりも３８．７％高いことが判る。